ПОЛУФАБРИКАТЫ СО СТРУКТУРИРОВАННОЙ АКТИВНОЙ В АГЛОМЕРАЦИИ ПОВЕРХНОСТЬЮ И СПОСОБ ИХ ПРОИЗВОДСТВА

1. Полуфабрикат со структурированной активной в агломерации поверхностью, причем полуфабрикат имеет окисленную и затем заново восстановленную поверхность, содержащую, по меньшей мере, один тугоплавкий металл.
2. Полуфабрикат по п.1, отличающийся тем, что полуфабрикат представляет собой анодный проводник с поверхностью из титана, молибдена, вольфрама, ниобия, тантала или сплава, содержащего один или несколько этих металлов.
3. Полуфабрикат по п.1, отличающийся тем, что полуфабрикат и/или его покрытие легированы различными металлами и/или металлическими ионами и/или одним или несколькими элементами из фосфора, азота, кремния или бора.
4. Полуфабрикат по п.1, отличающийся тем, что структурированная поверхность имеет толщину между 50 нм и 50 мкм.
5. Полуфабрикат по п.1, отличающийся тем, что удельная поверхность полуфабриката после его окисления и последующего восстановления по сравнению с удельной поверхностью полуфабриката перед обработкой, включающей окисление и последующее восстановление, больше примерно на коэффициент от 10 до 100000.
2
6. Полуфабрикат по п.1, отличающийся тем, что при формировании с напряжением 20 В структурированная поверхность с толщиной между 50 нм и 10 мкм имеет емкость между 1 мкФ и 50 мкФ на см площади основы.
7. Полуфабрикат по одному из пп.1-6 для покрытия агломерацией материалами с высокой емкостью.
8. Компонент с высокой емкостью, содержащий полуфабрикат по одному из пп.1-7.
9. Компонент с высокой емкостью по п.8, содержащий полуфабрикат по одному из пп.1-7, на который в дальнейшем агломерируют материал с высокой емкостью.
10. Компонент с высокой емкостью по п.9, отличающийся тем, что материал с высокой емкостью представляет собой порошок с высокой емкостью или полуфабрикат с высокой емкостью.
11. Компонент с высокой емкостью по п.9, отличающийся тем, что материал с высокой емкостью содержит тугоплавкий металл.
12. Способ производства поверхностно-структурированного полуфабриката по одному из пп.1-7, включающий
а) окисление поверхности, содержащей, по меньшей мере, один тугоплавкий металл и
б) последующее восстановление окисленной поверхности.
13. Способ по п.12, отличающийся тем, что поверхность полуфабриката, по меньшей мере, частично маскируют перед обработкой так, чтобы только немаскированная область обрабатывается по п.11.
14. Способ по п.12, отличающийся тем, что окисление представляет собой термическое окисление, анодное окисление или химическое окисление.
15. Способ по п.12, отличающийся тем, что восстановление проводят с помощью лития, магния, кальция, бария, стронция, алюминия, их гидридов или водорода.
16. Способ по п.15, отличающийся тем, что восстановление проводят с помощью паров лития, магния, кальция, бария, стронция или алюминия, причем восстановление проводят при температуре между 650°С и 3000°С, в зависимости от используемого металла.
17. Способ по одному из пп.12-16, отличающийся тем, что используют термически обработанный полуфабрикат.
18. Способ производства компонента с высокой емкостью, отличающийся тем, что материал с высокой емкостью связывают способом агломерации на поверхностно-структурированном полуфабрикате по одному из пп.11-16.
19. Способ по п.18, отличающийся тем, что агломерацию материала с высокой емкостью, содержащего, по меньшей мере, один тугоплавкий металл, на поверхностно-структурированный полуфабрикат проводят при температуре ниже 1500°С.
20. Применение поверхностно-структурированных полуфабрикатов по одному из пп.1-6 для производства компонентов с высокой емкостью агломерацией с материалом с высокой емкостью.